" 각기 제조 한 여러 조건 의 시험편 들 ( 방 탄재 의 직물 층 들 ) 을 약 35 oC 부근 에서 전처리 한 표준 유 점토 를 후면 에 놓 고 시험편 을 유연 한 스 트랩 으로 고정 후 "" NIJ - 0101 . 04 level III - A "" 의 "" 9 mm FMJ RN ""( 8 . 0 g ", 436 ± 9 m / s , 750 J ) 을 각각 네발 씩 발사 하 여 관통 저항 성 및 후면 변형 을 시험 하 였 다 . 방탄 시험 에 사용 한 실시 예의 샘플 구 조체 ( 직물 층 ) 는 600 데니어 ( Denier ) 파라 형 방향 족 폴리아미드 얀 을 사용 한 평직 구조 를 가지 며 , 건조 중량 기준 공칭 면 밀도 가 148 g / m 2 ( 직물 A ) 인 것 과 181 g / m 2 ( 직물 B ) 인 것 을 사용 하 였 다 .